СТРОИТЕЛЬНЫЙ РАСТВОР
MORTAR

Изобретение относится к промышленности строительных материалов и может применяться в качестве гидроизоляционного состава, используемого в гражданском и промышленном строительстве.
Известен строительный раствор, содержащий связующее, минеральный наполнитель, мыло хозяйственное и воду, в качестве связующего раствор содержит карбоксиметилцеллюлозу, а в качестве наполнителя - доломитовую пыль (SU №547427; C04B 25/08; опубл. бюл. №7 - 25.02.77 г.).
Недостатком данного технического решения является недостаточная глубина проникновения частиц растворной смеси в глубь бетонного основания и, как следствие, недостаточное повышение прочности и плотности защищаемого бетонного основания.
Известен строительный раствор, включающий портландцемент, песок, комплексную химическую добавку, состоящую из суперпластификатора Peramin-SRA, эфира целлюлозы с вязкостью 1% раствора при 20°C, равной 7000 МПа/с, расширяющую добавку для цемента Denka CSA и фторид натрия, а также содержит известковый компонент, представленный доломитизированным известняком (RU №2376256, C04B 28/04, опубл. бюл. № 35 от 20.12.2009 г.).
Недостатком данного строительного раствора является недостаточная глубина проникновения частиц растворной смеси в глубь бетонного основания и недостаточное повышение прочности и плотности защищаемого бетонного основания.
Наиболее близким к заявляемому строительному раствору является строительный раствор, содержащий портландцемент, глиноземистый цемент, песок для строительных работ фракции от 0,01 мм до 0,63 мм, доломитизированный известняк с размером фракции 100 мк, добавку, представленную СПС-3 и сульфатом магния и воду при следующем соотношении компонентов, мас.%:
- портландцемент
25,65-31,65;
- глиноземистый цемент
3,76-4,56;
- указанный песок
37,3-38,3;
- указанный известняк
7,34-9,34;
- СПС-3
1,88-2,48;
- сульфат магния
1,37-1,97;
- вода
16,7-17,7.
(RU № 2373166, C04B 28/00, бюл. №32 от 20.11.2009 г.).
Недостатком данного технического решения является недостаточная глубина проникновения частиц растворной смеси в глубь бетонного основания и недостаточное повышение прочности и плотности защищаемого бетонного основания.
Задачей изобретения является создание нового строительного раствора, использование которого позволило бы достичь технический результат, состоящий в увеличении глубины проникновения частиц растворной смеси в глубь бетонного основания, а также в повышении прочности и плотности бетонного основания.
2
4
Технический результат достигается тем, что строительный раствор, включающий портландцемент, глиноземистый цемент, песок для строительных работ фракции от 0,01 мм до 0,63 мм, доломитизированный известняк с размером фракции 100 мк, добавку и воду, дополнительно содержит сополимер акрилатов Neolith, а в качестве добавки сульфат калия (KSO) и гиперпластификатор MelFlux на основе поликарбоксилатных эфиров при следующем соотношении компонентов, мас.%:
- портландцемент
29,3-32,6;
- глиноземистый цемент
2,5-3,73;
- указанный известняк
7,5-8,31;
- указанный песок
38,2-39,1;
- сополимер акрилатов Neolith
1,6-1,67;
- сульфат калия K<sub>2</sub>SO<sub>4</sub>
0,8-0,84;
- гиперпластификатор MelFlux
0,2-0,25;
- вода
16,6-16,8.
2
4
Новым по сравнению с известными строительными растворами является сочетание известных компонентов портландцемента, глиноземистого цемента, песка для строительных работ фракции от 0,01 мм до 0,63 мм, доломитизированного известняка с размером фракции 100 мк, сополимера акрилатов Neolith, сульфата калия KSO и гиперпластификатора MelFlux на основе поликарбоксилатных эфиров.
2
4
+
Использование сульфата калия (KSO) обеспечивает максимально возможное проникновение частиц из растворной смеси в глубь бетонного основания, что, вероятно, обусловлено присутствием катиона K, который характеризуется малой поверхностной плотностью заряда и в результате слабо притягивающего молекулы воды и обладающего достаточно высокой подвижностью и способностью максимально проникать в глубь бетонного основания. В присутствии гиперпластификатора MelFlux на основе поликарбоксилатных эфиров подвижность частиц растворной смеси повышается и повышается степень проникновения частиц растворной смеси в глубь бетонного основания.
На дату подачи заявки, по мнению авторов и заявителя, заявленный строительный раствор не известен и данное техническое решение обладает мировой новизной.
Заявленная совокупность существенных признаков проявляет новое свойство: увеличение глубины проникновения частиц растворной смеси в глубь бетонного основания, повышение плотности бетонного основания и повышение прочности бетонного основания.
Именно другое свойство совокупности, не равное известным свойствам отличительных признаков, позволяет признать эту совокупность по сравнению с известными в науке и в технике решениями новой, а заявляемое изобретение - соответствующим критерию охраноспособности - изобретательский уровень.
Заявляемое изобретение промышленно применимо и может быть использовано для изготовления строительного раствора, используемого для изготовления строительного раствора, для гидроизоляционного покрытия проникающего действия.
Пример конкретного выполнения
1. Приготовление строительного раствора:
- дозируют цемент (ПЦ400Д20);
- дозируют глиноземистый цемент;
- дозируют песок для строительных работ с фракцией от 0,01 мм до 0,63 мм;
- дозируют доломитизированный известняк с размером фракции 100 мк;
- дозируют сополимер акрилатов Neolith;
2
4
- дозируют сульфат калия KSO;
- дозируют гиперпластификатор MelFlux на основе поликарбоксилатных эфиров;
- дозируют воду;
- отдозированные компоненты транспортируют в горизонтальный шнековый смеситель периодического действия и тщательно перемешивают до получения однородной растворной смеси;
- полученную растворную смесь используют для изготовления гидроизоляционного покрытия проникающего действия;
- глубину проникновения определяли при помощи автоматического анализатора изображений «Видеотест»;
- плотность бетонного основания оценивали по показателю водопоглощения по ГОСТ 12730.3-78;
- прочность бетонного основания определяли по ГОСТ 10180-90.
Результаты физико-механических испытаний строительного раствора для гидроизоляционного покрытия проникающего действия представлены в таблице.
Полученные результаты показывают, что указанный компонентный состав обеспечивает получение строительного раствора с повышенным в 3,3 раза проникновением частиц раствора в глубь бетонного основания, что обеспечивает повышение плотности бетонного основания, т.к. водопоглощение уменьшается на 22 относительных процента и прочность бетонного основания повышается на 27%, полученный раствор может быть рекомендован для изготовления гидроизоляционного покрытия проникающего действия.
Состав сополимера акрилата Neolith имеет среднее значение молекулярной массы примерно 100000 единиц и состоит из акрилата бутанола и винил ацетата.